(57)【特許請求の範囲】
【請求項１】
金属製の外筒内にセラミックス製の内筒を焼嵌めするとともに、前記外筒の両端に金属製の固定リングを設けたダイカストスリーブをダイカスト用合金の鋳造に使用した後、回転軸の一方の端に表面に砥粒を有する研磨布或いは研磨紙で構成した複数の研磨部と、前記複数の研磨部を放射状に配置、支持する回転軸部を有するフラップホイールである可撓性研磨部材、他方の端に保持部を有するクリーニング用具の少なくとも前記可撓性研磨部材を前記ダイカストスリーブの内周内に挿入し、回転する前記可撓性研磨部材を前記ダイカストスリーブの内周面に付着した金属を主体とする付着物及び前記内周面に接触させて研磨する研磨処理を有することを特徴とするダイカストスリーブのクリーニング方法。
【請求項２】
前記可撓性研磨部材の外径Ｒと前記ダイカストスリーブの内径ｄが、Ｒ／ｄ＝０．２〜０．６の関係を有することを特徴とする請求項１に記載のダイカストスリーブのクリーニング方法。
【請求項３】
前記研磨処理を行う前に、回転軸の一方の端に砥石、他方の端に保持部を有するクリーニング用具の少なくとも前記砥石を前記ダイカストスリーブの内周内に挿入し、回転する前記砥石を前記内筒の内周面に付着した金属を主体とする付着物及び前記内筒の内周面に接触させて研磨する粗研磨処理を有することを特徴とする請求項１又は２に記載のダイカストスリーブのクリーニング方法。
【請求項４】
前記砥石はレジノイド砥石であることを特徴とする請求項３に記載のダイカストスリーブのクリーニング方法。
【請求項５】
前記砥石の外径ｒと前記ダイカストスリーブの内径ｄが、ｒ／ｄ＝０．１〜０．５の関係を有することを特徴とする請求項３又は４に記載のダイカストスリーブのクリーニング方法。
【請求項６】
前記金属を主体とする付着物の少なくとも一部を、先端にヘラ部を有する金属製のスクレーパーを用いて削減する削減処理を有することを特徴とする請求項１乃至５のいずれかに記載のダイカストスリーブのクリーニング方法。
【発明の詳細な説明】
【技術分野】
【０００１】
本発明は、アルミニウム合金等のダイカスト用合金の溶湯をダイカスト金型に射出するためのダイカストスリーブを使用した後に、ダイカストスリーブの内周をクリーニングする方法に関する。
【背景技術】
【０００２】
ダイカストマシンにおいては、ダイカストスリーブ内に溶融金属（以下、溶湯と云う）を供給し、ダイカストスリーブ内を摺動するプランジャーチップによって、金型に固定したスプールブッシュを介してダイカストスリーブと連通する金型キャビティ内に溶湯を射出して、溶湯を冷却固化させて製品を鋳造する。（ダイカスト用合金の鋳造）。
【０００３】
特許文献１（特開平７−２４６４４９）は、高強度低熱膨張性金属からなる外筒内に、窒化珪素、サイアロン等のセラミックスからなる内筒を焼嵌めした複合構造と、前記複合構造の端に設けた固定リング部材（先端リング部材、後端リング部材に相当。たとえばＳＫＤ６１で構成する）を有するダイカストスリーブを開示している。この特許文献１のダイカストスリーブは、内筒が窒化珪素、サイアロン等のセラミックスで構成されている為、ダイカストマシンで使用したときに、射出回数が１０万回以上の安定した射出を行うことができ、内筒の内面の溶湯による溶損、摩耗、焼付き、内筒に軸方向及び円周方向のクラックの発生、スリーブ内の溶湯の温度降下、プランジャーチップの摩耗もない旨が記載されている。
【０００４】
特許文献１に記載されたダイカストスリーブは、たとえば特許文献２（特開２０１２−１５２７６２）の図２に記載されているように、先端リング１０が、金型（固定型８ｃ）に固定した金属製のスプールブッシュ８ｄに接続されて、ダイカストマシンに配置されて使用されている。この金属製のスプールブッシュ８ｄを構成する材料としては、例えば熱間加工用工具鋼が好ましいと記載されている。スリーブ本体１ｃの内筒、先端リング１０、及びスプールブッシュ８ｄは、溶融アルミがプランジャーチップ８ｏに押されて通過する溶湯供給経路に相当する。この段落で用いた符号は特許文献２の符号である。
【先行技術文献】
【特許文献】
【０００５】
【特許文献１】特開平７−２４６４４９号公報
【特許文献２】特開２０１２−１５２７６２号公報
【発明の概要】
【発明が解決しようとする課題】
【０００６】
特許文献２の図２に係るダイカストマシンを、連続的にダイカスト用合金の鋳造に使用すると、金属製のスプールブッシュの内周面に溶湯の固化した金属が付着するという問題を生じることがあった。これは、スプールブッシュの内周面が磨耗によって表面粗さが大きくなって溶湯の金属が付着し易くなる為である。
【０００７】
さらに、射出回数が例えば１０万回を越えるような長期間にわたって連続的に鋳造を行うと、スプールブッシュの内周面に付着していた金属が、プランジャーチップが後退する際に、先端リング部材の内周面や内筒の内周面に移動して、強固に付着することがある。このような内周面に金属が付着した状態で鋳造を継続した場合、プランジャーチップとダイカストスリーブの摺動抵抗が増大して  射出速度が低下するとともに不安定になる。そして射出圧が低下して鋳造されたダイカスト用合金の製品には、充填不良により巣などの欠陥が発生することがあった。また、このような状況でダイカストスリーブを使用し続けると、内周面に金属が付着した先端リング側のセラミックス製内筒に加わる摺動抵抗が大きくなって、セラミックス製内筒の割れや端部の欠損につながり、使用できなくなることもあった。
【０００８】
このようなダイカストスリーブの内周面に強固に付着した金属を除去する方法として、酸に浸漬して除去する方法も考えられるが、セラミックス製の内筒は酸に対する耐食性を有するものの、金属製の先端リングや外筒は内筒に比べて酸に対する耐食性が劣るため、困難である。また、ダイカストマシンからダイカストスリーブを取り出し、更に前記金属製の先端リング部材や金属製の外筒を前記内筒から取り外して、分解した後、セラミックス製内筒のみを酸に浸漬して付着した金属を除去、金属製の先端リング部材を新たに作成して、再度これらの部材を組み立てる方法も考えられるが、作業工数、コストの面から実用的ではない。
【０００９】
本発明の目的は、金属製の外筒内にセラミックス製の内筒を焼嵌めするとともに、前記外筒の両端に金属製の固定リングを設けたダイカストスリーブを分解することなくダイカストスリーブの寿命を向上する方法を提供することにある。
【課題を解決するための手段】
【００１０】
発明者らは、鋭意検討した結果、本発明に係るダイカストスリーブのクリーニング方法を適用することで、金属製の外筒内にセラミックス製の内筒を焼嵌めするとともに、前記外筒の両端に金属製の固定リングを設けたダイカストスリーブを分解することなく、ダイカストスリーブの寿命を向上できることを見いだし、本発明に想到した。
【００１１】
すなわち、本発明のダイカストスリーブのクリーニング方法は、金属製の外筒内にセラミックス製の内筒を焼嵌めするとともに、前記外筒の両端に金属製の固定リングを設けたダイカストスリーブをダイカスト用合金の鋳造に使用した後、回転軸の一方の端に可撓性研磨部材、他方の端に保持部を有するクリーニング用具の少なくとも前記可撓性研磨部材を前記ダイカストスリーブの内周内に挿入し、回転する前記可撓性研磨部材を前記ダイカストスリーブの内周面に付着した金属を主体とする付着物及び前記内周面に接触させて研磨する研磨処理を有することを特徴とする。
【００１２】
前記本発明のダイカストスリーブのクリーニング方法において、前記可撓性研磨部材は、表面に砥粒を有する研磨布或いは研磨紙で構成した複数の研磨部と、前記複数の研磨部を放射状に配置、支持する回転軸部を有するフラップホイールであることを特徴とする。前記本発明のダイカストスリーブのクリーニング方法において、前記可撓性研磨部材の外径Ｒと前記ダイカストスリーブの内径ｄが、Ｒ／ｄ＝０．２〜０．６の関係を有することを特徴とする。
【００１３】
前記本発明のダイカストスリーブのクリーニング方法において、前記研磨処理を行う前に、回転軸の一方の端に砥石、他方の端に保持部を有するクリーニング用具の少なくとも前記砥石を前記ダイカストスリーブの内周内に挿入し、回転する前記砥石を前記内筒の内周面に付着した金属を主体とする付着物及び前記内筒の内周面に接触させて研磨する粗研磨処理を有することを特徴とする。
【００１４】
前記本発明のダイカストスリーブのクリーニング方法において、前記砥石はレジノイド砥石であることを特徴とする。前記本発明において、前記砥石の外径ｒと前記ダイカストスリーブの内径ｄが、ｒ／ｄ＝０．１〜０．５の関係を有することを特徴とする。
【００１５】
前記本発明のダイカストスリーブのクリーニング方法において、前記金属を主体とする付着物の少なくとも一部を、先端にヘラ部を有する金属製のスクレーパーを用いて削減する削減処理を有する。
【発明の効果】
【００１６】
本発明に係るダイカストスリーブのクリーニング方法を適用することにより、金属製の外筒内にセラミックス製の内筒を焼嵌めするとともに、前記外筒の両端に金属製の固定リングを設けたダイカストスリーブを分解することなく、ダイカストスリーブの内周面に付着した金属を主体とする付着物を除去できるため、セラミックス製の内筒を有するダイカストスリーブの長寿命化が達成できるとともに、ダイカストスリーブの射出速度が安定化して高い品質で製品を得ることができる。
【図面の簡単な説明】
【００１７】
【図１】本発明のクリーニング方法の一例を示す断面図である。
【図２】フラップホイールを示す（ａ）正面図、（ｂ）側面図である。
【図３】フラップホイールの一部を拡大した（ａ），（ｂ），（ｃ）概略図である。
【図４】フラップホイールの研磨部の一部断面を拡大した概略図である。
【図５】スクレーパーを示す（ａ）正面図、（ｂ）上面図である。
【図６】クリーニング用具を示す概略図である。
【発明を実施するための形態】
【００１８】
本発明の実施形態を、添付図面を参照して以下詳細に説明するが、本発明は勿論それらに限定されるものではない。各実施形態に関する説明は、特に断りがなければ他の実施形態にも適用できる。
【００１９】
（ダイカストスリーブ）
図１は本発明のダイカストスリーブのクリーニング方法の１例を示す断面図である。図１において、直線A−Aはスリーブ１の中心軸線を示す。このダイカストスリーブは、スリーブ本体１５として、金属製の外筒１１と、前記外筒１１内に焼嵌めにより装着されたセラミックス製の内筒１２を備える。前記外筒１１の先端部にはダイカストマシンに固定するための金属製の固定リングである先端リング部材２が装着され、前記外筒１１の後端面には金属製の固定リングである後端リング部材３がボルト３１，３１により固定されている。符号７は溶湯を注ぐための給湯口である。外筒１１の外周面のうち先端部に隣接する位置に鍔状凸部１１ｃが形成されており、先端リング部材２は鍔状凸部１１ｃにボルト５１，５１により固定されており、外筒１１の先端部からのズレが防止されている。ダイカストスリーブの内径はたとえば７５〜１８０ｍｍであり、内径内をプランジャーチップ（図示せず）が後端側から先端側に移動してアルミニウム合金等の溶湯に射出するため、先端リング部材２と内筒１２の内径は、同一寸法としている。一方、後端リング内筒の内径は、内筒１２の内径より僅かに大きめとしている。内筒の軸方向の全長はたとえば６００〜１３００ｍｍである。
【００２０】
内筒を構成するセラミックスとしては、耐溶損性、耐摩耗性、耐熱性、溶湯保温性及び耐焼付き性に優れた窒化珪素又はサイアロン等の窒化珪素質焼結体が好ましい。前記窒化珪素質焼結体、窒化珪素粒子又はサイアロン粒子からなる主相と、希土類元素を含む粒界相等により構成されている。
【００２１】
外筒を構成する金属としては、セラミックス製の内筒を焼嵌めすることから、５９０ＭＰａ以上の引張強度を有する高強度金属材料が好ましく、例えばＳＫＤ−６１などの熱間金型用鋼や、高強度低熱膨張性金属などを用いることができる。特に高強度低熱膨張金属材料を用いると、20℃から600℃まで熱膨張係数が約3×10-6／℃である窒化珪素質セラミックスからなる内筒との熱膨張差が小さいため、ダイカスト鋳造に使用してスリーブ全体の温度が上昇したとしても焼嵌めが緩まないため好ましい。
高強度低熱膨張性金属は、20℃から300℃までの平均熱膨張係数が1×10-6〜5×10-6／℃であり、20℃から600℃までの平均熱膨張係数が5×10-6／℃以上であるのが好ましい。このような高強度低熱膨張性金属の一例は、Fe−Ni−Co系合金に1種以上の析出強化元素を添加したものであり、析出強化元素としてはAl、Ti、Nb等が挙げられる。このような高強度低熱膨張性金属の好ましい組成例は、Ni：30〜35質量％、Co：12〜17質量％、Al：0.5〜1.5質量％、Ti：1.5〜3質量％、残部Fe及び不可避不純物である。
【００２２】
金属製の先端リング部材は、たとえばＳＫＤ６１のような熱間金型用鋼もしくは高強度低熱膨張性金属で構成することが好ましい。さらに、先端リングの内周面には、窒化層などの耐食処理を施すことが好ましい。
（ダイカストスリーブのクリーニング）
【００２３】
このようなダイカストスリーブを用いてダイカスト用合金の鋳造を行うと、射出回数が少ない場合には、前記先端リング部材２及び前記内筒１２の内周面に金属を主体とする付着物は付着しない。ただし、射出回数が増大すると、先端リング部材２及び内筒１２の内周面２ｂ及び１２ｂに金属を主体とする付着物（たとえばアルミニウム合金等）が付着して射出速度が低下して不安定になることがある。金属を主体とする付着物の厚さ（内筒の径方向における金属を主体とする付着物の寸法）は、たとえば０．１ｍｍ以上、０．５ｍｍ以下であり、軸方向に沿ってスリーブ下側に貼り付くような形態をしている。金属を主体とする付着物とは、ダイカスト用合金、例えばアルミニウム合金、亜鉛合金、およびマグネシウム合金等を含む付着物であり、これら金属の酸化物や潤滑剤に由来する成分を含むものである。金属を主体とする付着物は、先端リング部材及び内筒の内周面の下面側に付き易い。なお、後端リング部材３の内径は、内筒の内径より大きくしていることから、後端リング部材の内周面には、基本的には、金属を主体とする付着物が付着することはない。このような状態になった場合、ダイカストマシンの運転を停止してダイカストスリーブの内周面のクリーニングを行う。クリーニングは、ダイカストスリーブをダイカストマシンに固定した状態で行うが、ダイカストスリーブをダイカストマシンから外した状態で行えることは言うまでもない。
【００２４】
（研磨処理）
図１に示すようにクリーニングを行うダイカストスリーブの内周内に、回転軸６６の一方の端に可撓性研磨部材２０、他方の端に保持部６７を有するクリーニング用具７０の少なくとも前記可撓性研磨部材を挿入し、回転する前記可撓性研磨部材を前記ダイカストスリーブの内周面に付着した金属を主体とする付着物及び前記内周面に接触させて研磨する研磨処理を行う。具体的には、先端リング部材２又は後端リング部材３の開口から、クリーニング用具７０を軸方向（A−A方向）に沿って挿入して、回転軸６６の先端に設けた可撓性研磨部材２０を回転させた状態で、その外周面を内周面２ｂ，１２ｂに付着した金属を主体とする付着物又は内筒の内周面１２ｂに接触させ、回転軸を内周面に沿うように公転させるとともに前進させることで研磨して金属を主体とする付着物を除去する。図１では、先端リング部材の内周面２ｂにクリーニング用具７０の先端に取り付けた可撓性研磨部材２０の外周面を接触させる例を示しているが、内筒１２の内周面１２ｂにも可撓性研磨部材の外周を接触させて先端リング部材および内筒の内周面に付着した金属を主体として付着物を除去する。可撓性研磨部材２０は研磨部２３が撓み易くなっている為、金属を主体とする付着物や内周面に与える力が緩和され、ＳＫＤ６１のような硬質の熱間金型用鋼で形成された先端リング部材やセラミックス製の内筒に研磨疵などのダメージを与えることなく金属を主体とする付着物が優先的に研磨、低減、除去される。
【００２５】
（可撓性研磨部材）
可撓性研磨部材として、たとえば図２に示すように、表面に砥粒を有する研磨布或いは研磨紙で構成した複数の研磨部２３と、前記複数の研磨部２３を放射状に配置、支持する回転軸部を有するフラップホイール２０ｂを用いるのが好ましい。前記回転軸部は軸部２１とフランジ部２２で構成してもよい。図２のフラップホイール２０ｂの一部を拡大して図３（ａ）に示す。研磨部２３は一端が固定され、他端が自由端になっている為、内筒や先端リング部材の内周面に接触すると、図３（ｂ）に示すように研磨部２３が撓み易く、研磨部が金属を主体とする付着物や内周面に与える力が緩和されて、ＳＫＤ６１のような硬質の熱間金型用鋼で形成された先端リング部材やセラミックス製の内筒に研磨疵などのダメージを与えることなく、金属を主体とする付着物が優先的に研磨、低減、除去される。
【００２６】
前記フラップホイール２０ｂは、表面に砥粒を有する研磨布或いは研磨紙で構成した研磨部が、放射状に配置されていれば、図３（ｃ）に示すように、研磨布片或いは研磨紙片をフラップホイールの外周に相当する箇所で折り曲げた研磨部２３ｂをフランジ部２２ｂに設けるようにしてもよい。図４は、図３（ｃ）のフラップホイールの研磨部２３ｂの厚さ方向の断面を拡大した概略図で示す。研磨部２３ｂは、紙製の基材２５の片面（表面）にボンド２６を介して複数の砥粒２７が固定されている。フランジ部に設けられる研磨部２３ｂは、たとえば５０〜２００枚である。紙製の基材２５を布製の基材に置き換えてもよい。図３（ａ）のフラップホイールの研磨部２３は、紙製の基材の両面にボンドを介して複数の砥粒が固定されている。フラップホイールの砥粒は、例えばアルミナを主成分とするアルミナ質の砥粒を用い、その粒度をたとえば＃４０〜＃４００の範囲内として、より好ましくは＃４０〜＃８０とする。
【００２７】
可撓性研磨部材の外径Ｒは、ダイカストスリーブの内径ｄと、Ｒ／ｄ＝０．２〜０．６の関係を有することが好ましい。Ｒ／ｄが０．２未満であると、研磨処理に必要以上に時間がかかるためであり、Ｒ／ｄが０．６を超えると作業性が悪化して細かな研磨残りが発生することもあるからである。Ｒ／ｄは、０．３以上、０．５以下がより好ましく、０．４以上が更に好ましい。可撓性研磨部材の幅Ｄは１５〜４０ｍｍが好ましい。幅Ｄが１５ｍｍ未満であると、研磨処理に必要以上に時間がかかるためであり、幅Ｄが４０ｍｍを超えると作業性が悪化して細かな研磨残りが発生することもあるからである。
【００２８】
（粗研磨処理）
本発明のダイカストスリーブのクリーニング方法において、前記研磨処理を行う前に、回転軸の一方の端に砥石、他方の端に保持部を有するクリーニング用具の少なくとも前記砥石を前記ダイカストスリーブの内周内に挿入し、回転する前記砥石を前記セラミックス製内筒の内周面に付着した金属を主体とする付着物及び前記内筒の内周面に接触させて研磨する粗研磨処理を有することが好ましい。内筒の内周面を砥石で研磨する粗研磨処理は、内筒の内周面に付着した金属を主体とする付着物の厚さを大幅に低減して、研磨に係る時間的な工数を短縮する。ここで、粗研磨処理は前記金属製固定リングの内周面には施さない。金属製固定リングの内周面が砥石により研磨され、内径が大きくなって、使用できなくなることもからである。
【００２９】
（砥石）
内筒の内周面に粗研磨処理を行う砥石はレジノイド砥石を用いるのが好ましい。レジノイド砥石は、他のメタルボンド砥石やビトリファイド砥石に比べてクッション性が良いため、セラミックス製内筒の内周面の疵などの発生を阻止することができるとともに、切れ味の悪くなった最表面の砥粒が脱落し易く、新しい砥粒が表面に出現して切れ味を維持できるため、粗研磨処理が効率よく行えるからである。レジノイド砥石の外形は円筒状、円柱状、或いは円錐状としてもよい。レジノイド砥石の砥粒としては、例えばアルミナを主成分とするアルミナ質の砥粒を用い、その粒度をたとえば＃４０〜＃４００の範囲内として、より好ましくは＃４０〜＃８０とする。＃４００よりも＃４０は砥粒の粒度が大きいので、金属を主体とする付着物を低減し易く好ましい。レジノイド砥石の砥粒としては、ダイヤモンド砥粒は硬度が高すぎて内筒を大きく削る恐れがあるので、ダイヤモンド砥粒よりも硬度の低い砥粒を用いるのが好ましい。砥粒を固定するボンドは、たとえばフェノール樹脂を用いる。
【００３０】
砥石の外径ｒは、ダイカストスリーブの内径ｄと、ｒ／ｄ＝０．１~０．５の関係を有することが好ましい。ｒ／ｄが０．１未満であると、研磨処理に必要以上に時間がかかるためであり、ｒ／ｄが０．５を超えると、作業性が悪化して細かな研磨残りが発生することもあるからである。r／ｄは、０．２以上、０．４以下がより好ましく、０．３以下が更に好ましい。可撓性研磨部材の幅Ｄは１５〜４０ｍｍが好ましい。幅Ｄが１５ｍｍ未満であると、研磨処理に必要以上に時間がかかるためであり、幅Ｄが４０ｍｍを超えると、作業性が悪化して細かな研磨残りが発生することもあるからである。
【００３１】
（削減処理）
本発明において、前記金属を主体とする付着物の少なくとも一部を、先端にヘラ部を有する金属製スクレーパーを用いて削減する削減処理を有することが好ましい。たとえばスクレーパーは、先端リング部材の内周面に付着した金属を主体とする付着物の少なくとも一部をはぎ取る工具として用いる。先端にヘラ部を有する金属製スクレーパー４０の一例を図５に示す。スクレーパー４０は、作業者がスクレーパーをハンドリングするための保持部４１と、保持部に隣接した板状部４２と、前記板状部４２先端の角に丸みをつけたヘラ部４３（刃に相当する部分）を有する。ヘラ部４３を金属を主体とする付着物の少なくとも一部に接触させ、保持部４１に荷重をかけることにより、付着物を削減する。前記研磨処理、粗研磨処理に加えて本削減処理を行うことにより、金属を主体とする付着物を効率よく低減でき、クリーニング時間を低減できる。なお、先端にヘラ部を有する金属製スクレーパーは、ステンレスを用いることが好ましい。本削減処理は、粗研磨処理を行う前に実施しても良いし、粗研磨処理後、研磨処理前に行っても良い。
【００３２】
本発明を以下の実施例によりさらに詳細に説明するが、本発明はそれらに限定されるものではない。
【００３３】
（実施例１）
図１に示すものと同様の形状であって、セラミックス製の内筒１２の内径１３０ｍｍ、金属製の外筒１１の外径２６０ｍｍ、前記外筒１１及びセラミックス製の内筒１２の長さ８７５ｍｍ、先端リングの内径１３０ｍｍ、長さ３００ｍｍ、後端リングの内径１３０．２ｍｍ、長さ５５ｍｍ、であるダイカストスリーブを作製した。前記外筒１１は、Ｎｉ：３２．６質量％、Ｃｏ：１４．９質量％、Ａｌ：０．８質量％、Ｔｉ：２．３質量％、残部Ｆｅ及び不可避的不純物からなる高強度低熱膨張性の金属で構成した。前記内筒１２は、Ｓｉ３Ｎ４：８７質量％、Ｙ２Ｏ３：６質量％、Ａｌ２Ｏ３：４質量％、及びＡｌＮ：３質量％に原料配合して焼結してなるサイアロンセラミックスで構成した。先端リング部材２及び後端リング部材３は、熱間金型用鋼のＳＫＤ６１で構成した。内筒と外筒は焼嵌め率１／１０００で焼嵌めにより両者を一体化した後、外筒の先端側に先端リングを焼嵌め組み立て、外筒のフランジ部にボルト締結し、更に、外筒の後端側に後端リングをボルト締結して、ダイカストスリーブとした。
【００３４】
ついで、このダイカストスリーブを型締力２５００トンの横型のダイカストマシンの射出装置に設けて、アルミニウム合金のダイカスト成形に使用した（自動車用部品：成形重量１６ｋｇ）。射出回数が１０万回になるまで使用したところ、射出速度が低下して射出が不安定になり、これ以上継続して使用すると鋳造不良の発生や、内筒の割れの発生する虞があると判断してダイカストマシンの運転を停止した。ダイカストスリーブをダイカストマシンに設置した状態で、先端リング部材の開口及び後端リング部材の開口を開放して内周面を確認したところ、先端リング部材及びセラミックス製内筒の内周面の下面側にアルミニウムを主体とする付着物が付着していた。最初に内周面に残留していた潤滑剤等の汚れをウェスで拭き取った後、先端リング及び内筒の内径を測定し、以下に示すクリーニングを行った。
【００３５】
図６に示すように、回転軸６６の先端に接続部６５を介して可撓性研磨部材２０を設け、回転軸６６を保持部６７で支持し、回転軸６６にホース６８を介して圧縮空気を送ることで回転軸６６（及び可撓性研磨部材２０）を回転させるクリーニング用具７０を準備した。この可撓性研磨部材２０として、外径Ｒ６０ｍｍ、フランジ部の径３０ｍｍ、幅Ｄ３０ｍｍ、研磨布の表面に粒度＃６０のアルミナ質砥粒を有する研磨部２３を９４枚有するフラップホイール２０ｂを用いた。回転軸６６は、長さ４２０ｍｍ、直径２０ｍｍである。保持部６７は、長さ１８０ｍｍ、直径５０ｍｍである。可撓性研磨部材２０の外径Ｒとダイカストスリーブの内径ｄは、Ｒ（６０ｍｍ）／ｄ（１３０ｍｍ）＝０．４６の関係を有する。
【００３６】
ついで、作業者が保持部６７を保持して、後端リング部材３の開口からクリーニング用具７０の回転軸６６及びフラップホイール２０ｂを挿入した。圧縮空気を回転軸６６に供給してフラップホイール２０ｂが回転数１８０００ｒｐｍで回転している状態にした後、回転軸６６をダイカストスリーブの軸心方向（A−A方向）に略平行にフラップホイール２０ｂの回転周面が内筒の内周面に付着したアルミニウムを主体とする付着物に接触する状態を保つように、同心円状かつ前進するよう螺旋状に移動させた。この際、内周面の全周にフラップホイール２０ｂの回転周面が接触するようにした。フラップホイールの回転周面が内筒の内周面に付着したアルミニウムを主体とする付着物を研磨して低減していった。内筒の内周面の軸芯方向略半分（後端リング部材側）の領域において、目視で認識できなくなるまでアルミニウムを主体とする付着物を研磨して除去した後に、クリーニング用具７０の回転軸６６の回転を停止して開口から取り出した。
【００３７】
続けて、先端リング部材の開口からクリーニング用具７０の回転軸６６及びフラップホイール２０ｂを挿入して、前記した後端リング部材側で行ったことと同様にして、内筒の内周面の軸芯方向略半分（先端リング部材側）の領域と、先端リング部材の内周面とにおいて、目視で認識できなくなるまでアルミニウムを主体とする付着物を研磨して除去した後、クリーニング用具７０の回転軸６６の回転を停止して開口から取り出した。
【００３８】
ついで、先端リング部材の内周面、内筒の内周面、及び後端リング部材の内周面に残留している研磨粉や汚れをウェスで拭き取って、クリーニングを終了した。その後先端リング部材及び内筒の内径を１部材で３箇所測定し、クリーニング前のダイカストスリーブの内径（１部材で３箇所）と比較した。クリーニング前における先端リング部材の内径１３０ｍｍ＋０．０２〜０．０９ｍｍ、内筒の内径１３０ｍｍ＋０〜０．０２ｍｍであり、クリーニング後における先端リング部材の内径１３０ｍｍ＋０．０８〜０．１３ｍｍ、内筒の内径１３０ｍｍ＋０〜０．０４ｍｍであり、内径の変化量は僅かであり、内径は所定の寸法公差内であることを確認した。クリーニング後のダイカストスリーブを、前記と同様にダイカストマシンの射出装置に設けて、アルミニウム合金の成形に使用した（自動車用部品：成形重量１６ｋｇ）ところ、射出速度は安定していた。更に継続して連続的に使用した結果、更に射出回数１０万回まで使用することができた。表１にクリーニング条件及び評価結果を示す。また、クリーニング時間は、実施例１の場合を１として相対評価した。
【００３９】
（実施例２）
実施例１と同様のダイカストスリーブを用意した。ついで、このダイカストスリーブを型締力２５００トンの横型のダイカストマシンの射出装置に設けて、アルミニウム合金のダイカスト成形に使用した（自動車用部品：成形重量１６ｋｇ）。射出回数が１０万回になるまで使用したところ、射出速度が低下して射出が不安定になり、これ以上継続して使用すると鋳造不良の発生や、内筒の割れの発生する虞があると判断して、ダイカストマシンの運転を停止した。ダイカストスリーブをダイカストマシンに設置した状態で、先端リング部材の開口及び後端リング部材の開口を開放して内周面を確認したところ、先端リング部材及びセラミックス製内筒の内周面の下面側にアルミニウムを主体とする付着物が付着していた。最初に内周面に残留していた潤滑剤等の汚れをウェスで拭き取った後、先端リング及び内筒の内径を測定し、以下に示すクリーニングを行った。
【００４０】
図６のクリーニング用具において、可撓性研磨部材２０を軸付きのレジノイド砥石に交換して、レジノイド砥石付きのクリーニング用具を準備した。このレジノイド砥石は、その軸を接続部６５に固定でき、外径ｒ３２ｍｍ、幅Ｄ３２ｍｍであり、レジノイド砥石の砥粒は粒度＃３６のアルミナとした。ボンドはフェノール樹脂とした。砥石の外径ｒとスリーブの内径ｄは、ｄ（３２ｍｍ）／ｄ（１３０ｍｍ）＝０．２５の関係を有する。
【００４１】
ついで、作業者が保持部６７を保持して、後端リング部材の開口から、クリーニング用具の回転軸６６及びレジノイド砥石を挿入した。圧縮空気を回転軸６６に供給してレジノイド砥石が回転数１８０００ｒｐｍで回転している状態にした後、回転軸６６をダイカストスリーブの軸心方向（A−A方向）に略平行にレジノイド砥石の回転周面がセラミックス製の内筒の内周面に付いたアルミニウムを主体とする付着物に接触する状態を保つように、同心円状かつ前進するように螺旋状に移動させた。この際にレジノイド砥石の回転周面で内筒の内周面の軸芯方向略半分（後端リング部材側）の領域を粗研磨した。レジノイド砥石の回転周面が内筒の内周面に付着したアルミニウムを主体とする付着物を研磨して低減した。ついで、クリーニング用具の回転軸の回転を停止して開口から取り出した。
【００４２】
続けて、先端リング部材の開口からクリーニング用具の回転軸６６及びレジノイド砥石を挿入して、前記した内筒の内周面の軸芯方向半分（後端リング部材側）の領域側で行ったことと同様にして、内筒の内周面の軸芯方向略半分（先端リング部材側）の領域において、アルミニウムを主体とする付着物を研磨して低減した（Ｓ３１：粗研磨処理）。ついで、クリーニング用具７０の回転軸の回転を停止して開口から取り出した。ここで先端リング部材の内周面には粗研磨処理を行わない。
【００４３】
ついで、レジノイド砥石をフラップホイール２０ｂに交換して、実施例１と同様のクリーニング用具７０として、実施例１と同様に先端リング、及び内筒の内周面の研磨処理を行い、目視で認識できるアルミニウムを主体とする付着物が認識できなくなるまで研磨を行った。
【００４４】
ついで、先端リング部材の内周面、内筒の内周面、及び後端リング部材の内周面に残留している研磨粉や汚れをウェスで拭き取って、クリーニングを終了した。その後、先端リング部材及び内筒の内径を１部材で３箇所測定し、クリーニング前のダイカストスリーブの内径（１部材で３箇所）と比較した。クリーニング前における先端リング部材の内径１３０ｍｍ＋０．０１〜０．０３ｍｍ、内筒の内径１３０ｍｍ＋０．０１〜０．０３ｍｍであり、クリーニング後における先端リング部材の内径１３０ｍｍ＋０．０３〜０．１０ｍｍ、内筒の内径１３０ｍｍ＋０．０２〜０．０４ｍｍであり、内径の変化量は僅かであり、実施例１と同様内径は所定の寸法公差内であることを確認した。クリーニング後のダイカストスリーブを、前記と同様にダイカストマシンの射出装置に設けて、アルミニウム合金の成形に使用した（自動車用部品：成形重量１６ｋｇ）ところ、射出速度は安定していた。更に継続して連続的に使用した結果、更に射出回数１０万回まで使用することができた。表１にクリーニング条件及び評価結果を示す。また、クリーニング時間は、実施例１の場合を１として相対評価した。
【００４５】
（実施例３）
実施例１と同様のダイカストスリーブを用意した。ついで、このダイカストスリーブを型締力２５００トンの横型のダイカストマシンの射出装置に設けて、アルミニウム合金のダイカスト成形に使用した（自動車用部品：成形重量１６ｋｇ）。射出回数が１０万回になるまで使用したところ、射出速度が低下して射出が不安定になり、これ以上継続して使用すると鋳造不良の発生や、内筒の割れの発生する虞があると判断してダイカストマシンの運転を停止した。ダイカストスリーブをダイカストマシンに設置した状態で、先端リング部材の開口及び後端リング部材の開口を開放して内周面を確認したところ、先端リング部材及びセラミックス製内筒の内周面にアルミニウムを主体とする付着物が付着していた。特に内周面の下側には、多くの付着物が付着していた。最初に内周面に残留していた潤滑剤等の汚れをウェスで拭き取った後、先端リング及び内筒の内径を測定し、以下に示すクリーニングを行った。
【００４６】
まず、図５に示す、先端にヘラ部を有する金属製のスクレーパー４０を準備した。金属製スクレーパーは、ステンレス鋼ＳＵＳ３０４のものを用いた。板状部４２の厚さは１ｍｍ、幅は２５ｍｍで先端に先端角度１８°のヘラ部を設けている。保持部４１の厚さは５ｍｍ、幅は３０ｍｍである。この金属製スクレーパーの保持部４１を手作業で保持し、先端リング部材の開口から挿入して、先端リング部材の内周面に付着したアルミニウムを主体とする付着物の少なくとも一部、特に付着の多いスリーブ下側にヘラ部を接触させて、付着物の一部をはぎ取った（Ｓ４２：削減処理）。ここで内筒の内周面には削減処理を行わない。ついで、実施例２と同様にして、内筒の内面の粗研磨処理を行った。使用したレジノイド砥石は実施例２と同じものである。
【００４７】
次いで実施例２と同様にして、先端リング、及び内筒の内周面の研磨を行い、目視で認識できるアルミニウムを主体とする付着物が認識できなくなるまで研磨を行った。
【００４８】
ついで、先端リング部材の内周面、内筒の内周面、及び後端リング部材の内周面に残留している研磨粉や汚れをウェスで拭き取って、クリーニングを終了した。
【００４９】
その後、先端リング部材及び内筒で内径を１部材で３箇所測定し、クリーニング前のダイカストスリーブの内径（１部材で３箇所）と比較した。クリーニング前における先端リング部材の内径１３０ｍｍ＋０．０２〜０．０５ｍｍ、内筒の内径１３０ｍｍ＋０．０１〜０．０３ｍｍであり、クリーニング後における先端リング部材の内径１３０ｍｍ＋０．０５〜０．０９ｍｍ、内筒の内径１３０ｍｍ＋０．０３〜０．０４ｍｍであり、内径の変化量は僅かであり、実施例１と同様内径は所定の寸法公差内であることを確認した。クリーニング後のダイカストスリーブを、前記と同様にダイカストマシンの射出装置に設けて、アルミニウム合金の成形に使用した（自動車用部品：成形重量１６ｋｇ）ところ、射出速度は安定していた。更に継続して連続的に使用した結果、更に射出回数１０万回まで使用することができた。表１にクリーニング条件及び評価結果を示す。また、クリーニング時間は、実施例１の場合を１として相対評価した。
【００５０】
【表１】
0006579370.tif 000002
【００５１】
実施例１〜３でクリーニング後のダイカストスリーブは、ダイカストマシンで用いると射出速度が安定しており（射出速度の低下が無く）、クリーニング前の使用（射出回数：約１０万回）と同等以上の射出回数を更に使用することができた（使用期間が２倍以上になった）。実施例２は、クリーニングに要する時間が実施例１に比べて大幅に短縮された。実施例３は実施例２に比べてクリーニングに要する時間が更に短縮された。
【符号の説明】
【００５２】
２：先端リング部材、  ２ｂ：先端リング部材の内周面、
３：後端リング部材、  ７：給湯口、
１１：外筒、  １１ｃ：鍔状凸部、
１２：内筒、  １２ｂ：内筒の内周面、
１５：スリーブ本体、
２０：可撓性研磨部材、  ２０ｂ：フラップホイール、  ２１：軸部、
２２：フランジ部、  ２３：研磨部、  ２２ｂ：フランジ部、  ２３ｂ：研磨部、
２５：紙の基材、  ２６：ボンド、  ２７：砥粒、
３１：ボルト、
４０：スクレーパー、  ４１：保持部、
４２：板状部、  ４３：ヘラ部、
５１：ボルト、
６５：接続部、  ６６：回転軸、  ６７：保持部、  ６８：ホース、
７０：クリーニング用具
【図１】
0006579370.tif 000003
【図２】
0006579370.tif 000004
【図３】
0006579370.tif 000005
【図４】
0006579370.tif 000006
【図５】
0006579370.tif 000007
【図６】
0006579370.tif 000008